(57)【特許請求の範囲】
【請求項１】
合成及び天然エラストマーから選択される少なくとも一つのエラストマー、フィラー、及び０℃よりも高いＴｇを有するファルネセンポリマーを含む、ゴム組成物であって、
前記ファルネセンポリマーが、
ファルネセンモノマーと溶媒とを組み合わせ、そしてスチレン、アルファ−メチルスチレンからなる群から選択される１以上のコモノマーを任意選択で添加して、モノマー供給材料を提供することであって、前記モノマー供給材料がモノマーの総モル数に基づいて、０〜２５ｍｏｌ％であるか又は少なくとも９０ｍｏｌ％の前記１以上のコモノマーを含むこと、及び
前記モノマー供給材料をフリーデル・クラフツ触媒と容器中で組み合わせることによって、前記モノマー供給材料を重合すること、
を含む方法に従って作られるものであり、
前記ファルネセンモノマーは、以下の構造：
【化１】
0006450031.tif 000006
を有する（Ε）−β−ファルネセン、ならびに１以上の水素原子が別の原子又は原子群で置き換わっている（Ｅ）−β−ファルネセンからなる群から選択され、
前記ファルネセンモノマー由来の非環式ペンダント側鎖が、重合の間に分子内反応により環化されて環構造を形成する、前記ゴム組成物。
【請求項２】
前記モノマー供給材料を重合することが、前記モノマー供給材料と前記フリーデル・クラフツ触媒の両方を前記容器に連続して供給することを含む、請求項１に記載のゴム組成物。
【請求項３】
前記フリーデル・クラフツ触媒が、ＢＦ３、ＡｌＣｌ３、ＳｎＣｌ４、及びＴｉＣｌ３からなる群から選択される、請求項１に記載のゴム組成物。
【請求項４】
前記フリーデル・クラフツ触媒が、ＡｌＣｌ３及びＢＦ３の少なくとも一つである、請求項１に記載のゴム組成物。
【請求項５】
前記フリーデル・クラフツ触媒がＢＦ３である、請求項１に記載のゴム組成物。
【請求項６】
前記ファルネセンポリマーが４００〜１０，０００ｇ／ｍｏｌの数平均分子量を有する、請求項１に記載のゴム組成物。
【請求項７】
前記少なくとも一つのエラストマー１００部あたり、１〜５０部の前記ファルネセンポリマーを含む、請求項１に記載のゴム組成物。
【請求項８】
前記少なくとも一つのエラストマー１００部あたり、５〜２５部の前記ファルネセンポリマーを含む、請求項１に記載のゴム組成物。
【請求項９】
請求項１に記載のゴム組成物で作られた少なくとも一つの構成要素を含む、タイヤ。
【請求項１０】
ファルネセンモノマーと、ビニル芳香族類からなる群から選択される１以上の任意追加のコモノマーとから誘導されるモノマー単位を含む、ファルネセンポリマーであって、
前記ファルネセンポリマーは０℃よりも高いＴｇを有し、
前記ファルネセンポリマーが、
ファルネセンモノマーと溶媒とを組み合わせ、そしてスチレン、アルファ−メチルスチレンからなる群から選択される１以上のコモノマーを任意選択で添加して、モノマー供給材料を提供することであって、前記モノマー供給材料がモノマーの総モル数に基づいて、０〜２５ｍｏｌ％であるか又は少なくとも９０ｍｏｌ％の前記１以上のコモノマーを含むこと、及び
前記モノマー供給材料をフリーデル・クラフツ触媒と容器中で組み合わせることによって、前記モノマー供給材料を重合すること、
を含む方法に従って作られるものであり、
前記ファルネセンモノマーは、以下の構造：
【化２】
0006450031.tif 000007
を有する（Ε）−β−ファルネセン、ならびに１以上の水素原子が別の原子又は原子群で置き換わっている（Ｅ）−β−ファルネセンからなる群から選択され、
前記ファルネセンモノマー由来の非環式ペンダント側鎖が、重合の間に分子内反応により環化されて環構造を形成する、前記ファルネセンポリマー。
【請求項１１】
４００〜１０，０００ｇ／ｍｏｌの数平均分子量を有する、請求項１０に記載のファルネセンポリマー。
【請求項１２】
前記モノマー供給材料を重合することが、前記モノマー供給材料と前記フリーデル・クラフツ触媒の両方を前記容器に連続して供給することを含む、請求項１０に記載のファルネセンポリマー。
【請求項１３】
前記フリーデル・クラフツ触媒が、ＢＦ３、ＡｌＣｌ３、ＳｎＣｌ４、及びＴｉＣｌ３からなる群から選択される、請求項１０に記載のファルネセンポリマー。
【請求項１４】
前記フリーデル・クラフツ触媒が、ＡｌＣｌ３及びＢＦ３の少なくとも一つである、請求項１０に記載のファルネセンポリマー。
【請求項１５】
前記フリーデル・クラフツ触媒がＢＦ３である、請求項１０に記載のファルネセンポリマー。
【請求項１６】
４００〜２，５００ｇ／ｍｏｌの数平均分子量を有する、請求項１０に記載のファルネセンポリマー。
【発明の詳細な説明】
【技術分野】
【０００１】
関連出願の相互参照
本願は、２０１５年６月３日に提出された、表題「ファルネセン樹脂、ゴム組成物、及びタイヤ組成物」の米国出願番号１４／７２９，４３７に関連し、その利益を主張するものであり、その内容は参照により本明細書中に組み入れられる。
【０００２】
本発明は、タイヤ構成要素（例えばタイヤトレッド）において有用な合成又は天然エラストマー、一つもしくは複数のフィラー、及び樹脂を含むゴム組成物に関する。樹脂は、フリーデル・クラフツ触媒を使用して調製され、０℃よりも高いガラス転移温度（「Ｔｇ」）を有する低分子量ファルネセン系ホモポリマー又はコポリマーを含む。
【背景技術】
【０００３】
タイヤは、典型的にはゴム組成物で作られたトレッドを含む。ゴムは様々なエラストマーを含み、そのようなエラストマーは、多くの場合、シス１，４−ポリブタジエン、スチレン／ブタジエンコポリマーエラストマー、及び／又は天然ゴムの組み合わせであるが、例えば、シス１，４−ポリイソプレン、イソプレン／ブタジエン及び３，４−ポリイソプレンを含む少量の他のエラストマーも存在し得る。タイヤ用ゴム組成物を製造する場合、ゴム組成物のより高価な構成成分を置換することによって費用を削減し、その一方で同時にさらなる機能性又は改善された特性を最終ゴム製品に付与する目的でフィラーを利用することが一般的である。フィラーは従来、微粒子状補強フィラーであり、カーボンブラック及び／又は沈降シリカなどの合成シリカの凝集体が最も一般的である。
【０００４】
他のタイヤ性能特性を維持しつつ静止摩擦を増加させることを求める要求は、トレッド配合方策の主たる焦点であった。芳香族プロセス油の代わりに低分子量オリゴマーを使用することも中心的テーマであった。増量プロセス油の使用は良好な加工及び硬化ゴム性能を提供するための安価なやり方であるが、原材料の入手可能性及びある芳香油グレードの発がん性表示を要求する最近の法律のために、それらの使用は減っている。
【発明の概要】
【発明が解決しようとする課題】
【０００５】
したがって、タイヤ配合物において適合性である好適な芳香油代替品であり、タイヤにおいて改善された物理的性能特性を付与する樹脂が必要とされている。
脂肪族モノマーから誘導される樹脂は、一般的なタイヤエラストマーとのある程度の適合性を付与することができる。しかしながら、脂肪族ジエンモノマーには制限がある。
【課題を解決するための手段】
【０００６】
本発明の第一の態様において、ファルネセンモノマーと溶媒とを組み合わせ、そして任意にビニル芳香族化合物からなる群から選択される一つ以上のモノマーを添加してモノマー供給材料を提供し、そしてモノマー供給材料を容器中でフリーデル・クラフツ触媒と組み合わせることによってモノマー供給材料を重合することを含む、０℃よりも高いガラス転移温度を有するファルネセンポリマーを製造する方法が提供される。
【０００７】
本発明の第二の態様において、合成及び天然エラストマーから選択される少なくとも一つのエラストマー、フィラー、及び０℃よりも高いＴｇを有するファルネセンポリマーを含む、ゴム組成物が提供される。
本発明の第三の態様において、タイヤの少なくとも一部が、０℃よりも高いＴｇを有するファルネセンポリマーを含むゴム組成物を含む、タイヤが提供される。
【図面の簡単な説明】
【０００８】
【図１】図１は、本発明の方法に従ってファルネセン系コポリマーについて起こり得る環化反応の一例である。
【発明を実施するための形態】
【０００９】
フリーデル・クラフツ触媒などの強ルイス酸を使用することによって本発明のファルネセンモノマーを重合することで、ポリマーの環化は、モノマー付加と競合し、結果として高Ｔｇを有する低分子量樹脂が得られることが見出された。本明細書及び特許請求の範囲全体にわたって使用する場合、「フリーデル・クラフツ触媒」は、重合開始剤として機能する強ルイス酸及びその複合体を意味する。本発明に従って作製した樹脂は、従来のファルネセン系ポリマーとは、従来のポリマー樹脂を提供するために一般的に用いられる方法がアニオン重合又はフリーラジカル重合のいずれかであり、そのどちらもＴｇが非常に低い材料をもたらすという点で、異なる。タイヤトレッド用途のゴム化合物において添加剤として使用する場合、高Ｔｇファルネセン樹脂は低Ｔｇファルネセン樹脂よりもはるかに望ましい性能バランス（静止摩擦／転がり抵抗）をもたらす。理論に拘束されることを望まないが、本発明の樹脂について達成される高Ｔｇは、フリーデル・クラフツ触媒を重合開始剤として使用することから得られる高度の環状分子構造の結果であると考えられる。例えば、図１を参照すると、フリーデル・クラフツ触媒を重合開始剤として使用した、モノマーファルネセン及びスチレンの重合反応は、ファルネセンモノマー由来の非環式ペンダント側鎖であるオレフィンの分子内反応を起こす可能性が高い。図１に示す環化は、潜在的に起こり得る環化の一例である。
【００１０】
少なくとも一部（例えばタイヤ−トレッド）が、０℃よりも高いガラス転移温度を有するフリーデル・クラフツ触媒によって調製される低分子量ファルネセン系ホモポリマー又はコポリマー樹脂を含むゴム組成物から作製されるタイヤを提供することが、本発明の一態様である。本発明によるファルネセン樹脂を含むタイヤは、他の重合法によって調製されるファルネセン系樹脂を含むタイヤと比較した場合、改善された静止摩擦特性を示す。したがって、フリーデル・クラフツ触媒の使用は環化構造を有するポリマーをもたらし、さもなければ他の重合法を使用して達成することができない非常に高いＴｇを樹脂に付与すると考えられる。ポリマーのＴｇ及びゴム組成物中のファルネセン系樹脂とエラストマーとの適合性は、ビニル芳香族モノマーをファルネセンモノマーと共重合することによってさらに改変することができる。ビニル芳香族モノマーに基づく低分子量樹脂は、主に、広範囲のＴｇを有するように調製できるので、芳香族プロセス油と比較した場合、タイヤ特性を改善できるので、魅力的な代替品である。しかしながら、本発明による樹脂は、主にファルネセンで構成されるモノマー供給材料から誘導されるのが好ましい。
【００１１】
以上のとおり、樹脂分子の環化を最大にすることは、高Ｔｇを有する樹脂を提供する能力にとって有利であり、このことにより、タイヤ用途のために意図されるゴム組成物に有益な物理的機能性が付与すると考えられる。ファルネセンは、樹脂分子の成長末端が同じ分子中の二重結合を攻撃する「バックバイティング」メカニズムによりモノマーが環状構造を形成する点で、特に有用である。このメカニズムは強ルイス酸の存在下で起こる。結果として得られる脂肪族樹脂は高Ｔｇを有するが、一般的なタイヤエラストマーと適合性のままである。加えて、他のビニル芳香族モノマーを含有させて、改変された特性及び適合性を有するコポリマーを形成することができる。
【００１２】
フリーデル・クラフツ触媒によって調製される低分子量ファルネセン系ホモポリマー又はコポリマー樹脂は、ファルネセンのホモポリマー及びファルネセンとビニル芳香族モノマーとのコポリマーであり得る。分子量制御のために少量のモノオレフィンが含まれていてもよい。
【００１３】
ファルネセンは、異性体形態、例えば、α−ファルネセン（（３Ｅ，７Ｅ）−３，７，１１−トリメチル−１，３，６，１０−ドデカテトラエン）及びβ−ファルネセン（７，１１−ジメチル−３−メチレン−１，６，１０−ドデカトリエン）で存在する。本明細書中及び特許請求の範囲中で使用する場合、「ファルネセン」は以下の構造：
【００１４】
【化１】
0006450031.tif 000002
【００１５】
を有する（Ε）−β−ファルネセン、ならびに水素原子が別の原子又は原子群で置き換わっている（すなわち置換されている）（Ｅ）−β−ファルネセンを意味する。
【００１６】
本発明による樹脂の様々な実施形態を製造するために用いられるファルネセンモノマーは、石油資源から化学合成によって調製することができ、アリマキ科などの昆虫、又は植物から抽出することができる。したがって、本発明の利点は、樹脂を再生可能な資源により得られるモノマーから誘導することができることである。樹脂は、好ましくは、サッカライドから誘導される炭素源を用いて微生物を培養することにより調製される。本発明によるファルネセン樹脂は、これらの供給源により得られるファルネセンモノマーから効率よく調製することができる。
【００１７】
使用されるサッカライドは、モノサッカライド、ジサッカライド、及びポリサッカライドのいずれかであり得るか、又はそれらの組み合わせであり得る。モノサッカライドの例としては、グルコース、ガラクトース、マンノース、フルクトース、及びリボースが挙げられる。ジサッカライドの例としては、スクロース、ラクトース、マルトース、トレハロース、及びセルビオースが挙げられる。ポリサッカライドの例としては、デンプン、グリコーゲン、セルロース、及びキチンが挙げられる。
【００１８】
炭素源を消費する培養された微生物は、培養によりファルネセンを産生することができる任意の微生物であり得る。その例としては真核生物、細菌、及び古細菌が挙げられる。真核生物の例としては酵母及び植物が挙げられる。微生物は、外来遺伝子を宿主微生物に導入することによって得られる形質転換体であり得る。外来遺伝子は特に限定されず、ファルネセンの産生効率を改善できるファルネセンの産生に関与する外来遺伝子が好ましい。
【００１９】
ファルネセンを培養された微生物から回収する場合、微生物を遠心分離によって収集し、破壊することができ、次いでファルネセンを破壊溶液から溶媒で抽出することができる。そのような溶媒抽出は、適切には、蒸留などの任意の公知精製プロセスと組み合わせることができる。上述のように、本発明による樹脂は１以上のビニル芳香族コモノマーを含む低分子量コポリマーであり得る。ビニル芳香族コモノマーの例としては、スチレン、アルファ−メチルスチレン、２−メチルスチレン、３−メチルスチレン、４−メチルスチレン、４−ｔ−ブチルスチレン、４−シクロヘキシルスチレン、４−ドデシルスチレン、２，４−ジイソプロピルスチレン、２，４，６−トリメチルスチレン、２−エチル−４−ベンジルスチレン、４−（フェニルブチル）スチレン、１−ビニルナフタレン、２−ビニルナフタレン、ビニルアントラセン、４−メトキシスチレン、モノクロロスチレン、ジクロロスチレン、ジビニルベンゼン、インデン、及びメチルインデンが挙げられるが、これらに限定されるものではない。スチレン、アルファ−メチルスチレン及び４−メチルスチレンが好ましい。
【００２０】
本発明の一実施形態において、少なくとも一つのＡｌＣｌ３及びＢＦ３を使用して、ファルネセンモノマー及びコモノマーを含むモノマー供給材料を重合させることができ、モノマー供給材料のコモノマー含有量は、モノマー供給材料中のモノマーの総モル数に基づいて、９０ｍｏｌ％以下、５０ｍｏｌ％以下、４５ｍｏｌ％以下、４０ｍｏｌ％以下、３５ｍｏｌ％以下、又は３０ｍｏｌ％以下であり、さらに好ましくは２５ｍｏｌ％以下、２０ｍｏｌ％以下、１５ｍｏｌ％以下、１０ｍｏｌ％以下、又は５ｍｏｌ％以下である。本発明の別の実施形態において、ＢＦ３を使用して、ファルネセンモノマー及びコモノマーを含むモノマー供給材料を重合させることができ、モノマー供給材料のコモノマー含有量はモノマー供給材料中のモノマーの総モル数に基づいて７５ｍｏｌ％以上、８０ｍｏｌ％以上、又は８５ｍｏｌ％以上、又はさらに好ましくは９０ｍｏｌ％以上である。
【００２１】
本発明の他の実施形態によると、モノオレフィン分子量調節剤を、樹脂を製造するために使用したファルネセンモノマーで重合させることもできる。モノオレフィンとしては、２−メチル−２−ブテン、イソブチレン、及びシクロペンテンが挙げられるが、これらに限定されるものではない。
【００２２】
フリーデル・クラフツ触媒は、上述のような、カチオン性反応メカニズムによってモノマーを重合する強ルイス酸触媒である。本発明の様々な実施形態に従って、ファルネセンを含むモノマー供給材料を重合して、０℃よりも高いガラス転移温度を有する樹脂を製造するために使用することができるフリーデル・クラフツ触媒の例としては、三フッ化ホウ素、三塩化アルミニウム、四塩化スズ、三塩化チタン、四塩化チタン、塩化鉄（ＩＩＩ）、三臭化アルミニウム、ジクロロモノエチルアルミニウム、及びそれらの複合体、例えば三フッ化ホウ素−フェノール複合体、三フッ化ホウ素−エタノール複合体、三フッ化ホウ素−エーテル複合体及び同種のもの、特に三フッ化ホウ素−フェノール複合体及び三フッ化ホウ素−エタノール複合体が挙げられるが、これらに限定されるものではない。フリーデル・クラフツ触媒には、液体塩化アルミニウム／塩酸／置換芳香族化合物複合体も含まれ得るが、芳香族化合物は、例えばｏ−キシレン、メシチレン、エチルベンゼン、イソプロピルベンゼン及び同種のもの、例えば短鎖もしくは長鎖アルキルベンゼンである。アルキル鎖は、線状又は分岐であってよく、２個から３０個の炭素原子まで変わり得る。ベンゼン又は任意の他の置換芳香族化合物（トルエン、キシレン）の分岐鎖オレフィンでのアルキル化の間に副生成物として得られる酸性液体ＡｌＣｌ３も使用することができる。分岐鎖オレフィンは、プロピレンの三フッ化ホウ素オリゴマー化及び分画により製造することができる（例えば、Ｃ１２オレフィン又はＣ２４オレフィンを芳香族化合物でアルキル化することができる）。
【００２３】
最も好ましいフリーデル・クラフツ触媒はＡｌＣｌ３及びＢＦ３である。本明細書中で記載する樹脂は、フリーデル・クラフツ触媒、モノマー、及び好適な芳香族又は脂肪族炭化水素溶媒、例えば、トルエン、キシレン、又はヘプタンをリアクター容器に連続して添加して所望のホモポリマー又はコポリマーを形成する連続溶液重合プロセスによって調製することができる。本発明によるファルネセンポリマーを製造する方法は、ファルネセンモノマー及び溶媒を組み合わせ、任意にビニル芳香族化合物からなる群から選択される１以上のモノマーを添加して、モノマー供給材料を提供し、そして容器中でモノマー供給材料をフリーデル・クラフツ触媒と組み合わせることによってモノマー供給材料を重合することを含む。モノマー供給材料の重合は、モノマー供給材料及びフリーデル・クラフツ触媒を容器に連続して供給することを含み得る。好ましくは、触媒供給材料がモノマーの組み合わせた質量流量に基づいて約０．０１〜２０ｗｔ％であり、さらに好ましくは０．１〜５ｗｔ％、そして最も好ましくは０．１〜３ｗｔ％となるようにモノマー供給材料及びフリーデル・クラフツ触媒の流量を制御する。リアクター容器中の混合物の反応温度はまた、好ましくは、フリーデル・クラフツ触媒としてＢＦ３を使用する場合、約−１０〜５０℃、さらに好ましくは０〜１０℃の温度で維持し、ＡｌＣｌ３を使用する場合、約１０〜６０℃、さらに好ましくは２０〜４０℃で維持する。
【００２４】
本発明の実施形態による樹脂の低分子量ファルネセン系ホモポリマー又はコポリマーは、ゲル浸透クロマトグラフによって測定し、ポリスチレン較正を使用して換算して、４００〜１０，０００ｇ／ｍｏｌ、好ましくは４００〜２５００の数平均分子量を有し得る。少なくとも一つのエラストマー、フィラー、及び０℃より高いガラス転移温度を有するファルネセン由来のポリマーを含む低分子量樹脂を含むゴム組成物を提供することは本発明のもう一つの態様である。ゴム組成物は、少なくとも一つのエラストマー１００部あたり、ファルネセン由来のポリマーを１〜５０部、さらに好ましくは５〜２５部の含み得る。
【００２５】
本発明の様々な実施形態に含まれ得るエラストマーの例としては、ランダム又はブロックコモノマー配列分布及びジエン部分の低〜高ビニル微細構造を生成するために、様々な溶液又は乳化重合プロセス及びアニオン性、カチオン性、又はフリーラジカル開始によって製造されたあらゆるクラスの合成及び天然ゴム、ポリブタジエン、ポリイソプレン、ポリ（スチレン−コ−ブタジエン）、ポリ（イソプレン−コ−ブタジエン）、ポリ（ブタジエン−コ−イソプレン−コ−スチレン）、ブチルゴム、及びエチレン−プロピレン−ジエンモノマーゴムが挙げられる。これらのエラストマーの官能化された形態も本発明によるゴム組成物中に含まれ得る。
【００２６】
本発明のある実施形態によるゴム組成物中に含まれ得る補強フィラーの例としては、発熱性シリカフィラー及びゴム配合のために典型的に用いられる沈降性微粉末シリカが挙げられる。しかしながら、シリカフィラーは、好ましくは可溶性ケイ酸塩、例えばケイ酸ナトリウムから沈降によって得られる種類のものである。例えば、米国特許第２，９４０，８３０号明細書で記載される方法に従って製造されるシリカフィラーを使用することができる。これらの沈降した水和シリカ顔料は、無水物基準で少なくとも５０％、通常は８０重量％を超えるＳｉＯ２含有量を有する。シリカフィラーは、約５０〜１０，０００オングストロームの範囲内、好ましくは５０〜４００、さらに好ましくは、１００〜３００オングストロームの単位粒子径（ultimate particle size）を有し得る。シリカは、電子顕微鏡によって測定して約０．０１〜０．０５ミクロンの範囲内の平均単位粒子径を有し得るが、シリカ粒子はさらにサイズが小さくてもよい。窒素ガスを使用して測定されるフィラーのＢＥＴ表面積は、好ましくは４０〜６００平方メートル／グラム、好ましくは５０〜３００平方メートル／グラムの範囲内である。表面積を測定するＢＥＴ法は、ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，  Ｖｏｌ．  ６０，  ３０９−３１９頁（１９３８）で記載されている。シリカはまた、約２００〜約４００の範囲内のジブチル（ＤＢＰ）吸収値を有し、約２２０〜３００の範囲が好ましい。
【００２７】
様々な市販のシリカ及びカーボンブラックを、本発明の様々な実施形態で補強フィラーとして使用することができる。例えば、ＰＰＧ  Ｉｎｄｕｓｔｒｉｅｓから商標Ｈｉ−Ｓｉｌで市販されているシリカ、例えば、２１０、２４３などで指定されるもの；Ｚ１１６５ＭＰ及びＺ１６５ＧＲの表示を有するＲｈｏｎｅ−Ｐｏｕｌｅｎｃから入手可能なシリカ、ならびにＶＮ２及びＶＮ３で指定されるＤｅｇｕｓｓａ  ＡＧから入手可能なシリカなど。Ｒｈｏｎｅ−Ｐｏｕｌｅｎｃ  Ｚ１１６５ＭＰシリカは、約１６０〜１７０のＢＥＴ表面積を有することを特徴とし、約２５０〜２９０のＤＢＰ値を特徴とし、そして実質的に球状の形態を有することを特徴とするとされる好ましいシリカである。
【００２８】
カーボンブラックの代表例としては、Ｎ１１０、Ｎ１２１、Ｎ２２０、Ｎ２３１、Ｎ２３４、Ｎ２４２、Ｎ２９３、Ｎ２９９、Ｓ３１５、Ｎ３２６、Ｎ３３０、Ｎ３３２、Ｎ３３９、Ｎ３４３、Ｎ３４７、Ｎ３５１、Ｎ３５８、Ｎ３７５、Ｎ５３９、Ｎ５５０、Ｎ５８２、Ｎ６３０、Ｎ６４２、Ｎ６５０、Ｎ６８３、Ｎ７５４、Ｎ７６２、Ｎ７６５、Ｎ７７４、Ｎ７８７、Ｎ９０７、Ｎ９０８、Ｎ９９０及びＮ９９１が挙げられる。
【００２９】
代表的な補強フィラーは、本発明の様々な実施形態によるゴム組成物中に１００重量部の全ゴム（ｐｈｒ）に基づいて約５〜１００重量部の量で含まれ得る。好ましくは、１００部のゴムあたり約１０〜５０重量部の補強フィラーを使用する。
【００３０】
フィラーを含むゴム組成物を配合する際、一般的にカップリング剤が使用される。そのようなカップリング剤を、例えば、フィラーと事前混合もしくは事前反応させることができるか、又はゴム／フィラー加工又は混合段階の間にゴムミックスに添加することができる。カップリング剤及びフィラーをゴム／フィラー混合もしくは加工段階の間にゴムミックスに別々に添加する場合、カップリング剤を次にその場でフィラーと組み合わせることが検討される。当業者に公知の任意のカップリング剤を本発明の組成物において用いることができる。カップリング剤は概して、シリカ表面と反応することができるシラン構成成分（すなわち部分）と、さらにゴム、特に炭素間二重結合、又は不飽和を含む硫黄−加硫可能なゴムと反応することができる構成成分とを有するシランから構成される。このようにして、カップラーはシリカとゴムとの間の連結ブリッジとして作用することができ、それによってシリカのゴム強化態様を増強することができる。
【００３１】
カップリング剤のシランはおそらくは加水分解によってシリカ表面に対して結合を形成することができ、カップリング剤のゴム反応性成分はゴム自体と結合する。通常、カップラーのゴム反応性成分は温度感受性であり、最終的な高温硫黄加硫段階の間にゴムと結合する傾向がある。しかしながら、その後の加硫段階の前の初期ゴム／シリカ／カップラー混合段階の間にカップラーのゴム反応性成分とゴムとの間である程度の組み合わせ又は結合が起こり得る。カップリング剤のゴム反応性基成分は、例えば、メルカプト、アミノ、ビニル、エポキシ、及び硫黄基などの１以上の基であり得、好ましくは硫黄又はメルカプト部分であり、さらに好ましくは硫黄である。
【００３２】
カップリング剤の例としては、二官能性硫黄含有オルガノシラン、例えば、ビス−（３−トリエトキシシリルプロピル）テトラスルフィド、ビス−（３−トリメトキシシリルプロピル）テトラスルフィド及びＤｅＧｕｓｓａ，  Ａ．  Ｇ．製のビス（３−トリエトキシシリルプロピル）テトラスルフィドグラフトシリカが挙げられるが、これらに限定されるものではない。使用し得るシリカカップリング剤の量は、使用する全ゴム１００重量部あたり約０．５〜約８．５重量部の範囲であり得る。好ましくは、シリカカップラーの量は使用するゴム１００重量部あたり約１．０〜約５．０重量部の範囲である。
【００３３】
ゴム組成物は、補強フィラーに加えて、他のフィラー、ペプタイザー、顔料、ステアリン酸、促進剤、硫黄加硫剤、オゾン劣化防止剤、抗酸化剤、プロセスオイル、活性剤、開始剤、可塑剤、ワックス、早期加硫阻害剤、エクステンダ―油及び同種のものを含む通常の添加剤も含み得る。
【００３４】
硫黄加硫剤の例としては、元素硫黄（遊離硫黄）又は硫黄供与加硫剤、例えばアミンジスルフィド、ポリマーポリスルフィド又は硫黄オレフィン付加物が挙げられるが、これらに限定されるものではない。硫黄加硫剤の量は、ゴムの種類及び特定の種類の硫黄加硫剤に応じて変わるが、概して、約０．１ｐｈｒ〜約５ｐｈｒの範囲であり、約０．５ｐｈｒ〜約２ｐｈｒの範囲が好ましい。
【００３５】
本発明の様々な実施形態によるゴム組成物中に存在し得る劣化防止剤の例としては、モノフェノール、ビスフェノール、チオビスフェノール、ポリフェノール、ヒドロキノン誘導体、ホスファイト、ホスフェートブレンド、チオエステル、ナフチルアミン、ジフェノールアミンならびに他のジアリールアミン誘導体、パラ−フェニレンジアミン、キノリン及びブレンドされたアミンが挙げられるが、それらに限定されるものではない。
【００３６】
劣化防止剤は概して約０．１ｐｈｒ〜約１０ｐｈｒの範囲の量で使用し、約２〜６ｐｈｒの範囲が好ましい。
【００３７】
ペプタイザー（peptizing agent）の例には、限定されるものではないが、ペンタクロロフェノールが含まれ、これは約０．１ｐｈｒ〜０．４ｐｈｒの範囲の量で使用することができ、約０．２〜０．３ｐｈｒの範囲が好ましい。
【００３８】
プロセスオイルの例としては、脂肪族−ナフテン系芳香族樹脂、ポリエチレングリコール、石油、エステル可塑剤、加硫植物油、パインタール、フェノール樹脂、石油樹脂、ポリマーエステル及びロジンが挙げられるが、これらに限定されるものではない。プロセスオイルは、約０〜約５０ｐｈｒの範囲の量で使用することができ、約５〜３５ｐｈｒの範囲が好ましい。
【００３９】
開始剤の例としては、ステアリン酸が挙げられるが、これに限定されるものではない。開始剤は約１〜４ｐｈｒの範囲の量で使用することができ、約２〜３ｐｈｒの範囲が好ましい。
【００４０】
促進剤の例としては、アミン、グアニジン、チオ尿素、チオール、チウラム、ジスルフィド、チアゾール、スルフェンアミド、ジチオカルバメート及びキサンテートが挙げられるが、これらに限定されるものではない。一次促進剤だけを使用する場合、使用する量は約０．５〜２．５ｐｈｒの範囲であり得る。２つ以上の促進剤の組み合わせを使用する場合、一次促進剤は概して０．５〜２．０ｐｈｒの範囲の量で使用することができ、二次促進剤は約０．１〜０．５ｐｈｒの範囲の量で使用することができる。促進剤の組み合わせは相乗効果を生むことが知られている。好ましくは、一次促進剤はスルフェンアミドである。二次促進剤を使用する場合、好ましくはグアニジン、ジチオカルバメート、又はチウラム化合物である。
【００４１】
本発明の実施形態によるゴム組成物は、Ｂａｎｂｕｒｙ（登録商標）、ミル、押出機などを含む当業者に公知の通常の手段によって配合することができる。これもまた当業者には容易に明らかになる様々な方法によってタイヤを構築し、形成し、成形し、硬化させることができる。
【実施例】
【００４２】
本発明の実施形態を以下の非限定的実施例を参照することによってさらに説明する。
【００４３】
実施例１．炭化水素溶媒中フリーデル・クラフツ触媒によって製造されるファルネセンのホモポリマー
窒素で３０分間パージした、スターラーを備えた丸底フラスコ（リアクター）中で、サンプル１を調製した。２０ｇのトルエンをリアクターに添加し、内容物を２５℃まで温めた。
【００４４】
１００ｇのβ−ファルネセン（蒸留、Ａｍｙｒｉｓ）を１００ｇのトルエン溶媒（Ｓｉｇｍａ−Ａｌｄｒｉｃｈ）とブレンドしてモノマー供給材料を調製した。２．３ｇのＡｌＣｌ３をそれぞれ０．７ｇの３つのアリコートに分割した。０．７ｇのＡｌＣｌ３（Ｓｉｇｍａ−Ａｌｄｒｉｃｈ）の初回装入量を溶媒装填物に添加した。モノマー供給材料を次いで撹拌したリアクターに４ｍｌ／分の固定速度で連続して供給した。ＡｌＣｌ３を１００ｇのモノマー供給材料ごとに０．７ｇの割合で半連続的に添加した。最後のモノマー供給材料及び触媒アリコートを添加した後、反応混合物を温度でさらに４５分間撹拌した。反応を次いで、１００ｇの２−プロパノール水溶液（２５％）（Ｓｉｇｍａ−Ａｌｄｒｉｃｈ）を添加することによってクエンチした。
【００４５】
混合物を撹拌した後、層を分離させた。有機相を単離し、同じ量の２５％の２−プロパノールでもう一度洗浄し、続いて蒸留水で１回洗浄した。０．２ｇのテトラキス［メチレン−３（３’，５’−ジ−ｔｅｒｔ−ブチル−４−ヒドロキシフェニル）プロピオネート］メタン（ＢＮＸ１０１０、Ｍａｙｚｏ）を、蒸留用に装備した三口丸底フラスコ中の洗浄した有機相に添加した。２３０℃に加熱しながら混合物を窒素でパージし、その間、揮発性有機物を集めた。温度が２３０℃に達したら、窒素を蒸気で置換した。１グラムの樹脂生成物あたり約１グラムの水蒸気蒸留物が得られるまで、オリゴマー生成物及び蒸気凝縮物を集めた。
【００４６】
ゲル浸透クロマトグラフィー（ＧＰＣ）を使用して樹脂分子量を測定した。数平均分子量を、ポリスチレン較正に基づいて報告した。示差走査熱量測定（ＤＳＣ）を使用してガラス転移温度を算出し、転移の中点から報告した。サンプル１の特性を表１に提示する。
【００４７】
実施例２．炭化水素溶媒中でアニオン性開始剤によって製造されたファルネセンのホモポリマー
１００ｇのファルネセンβ−ファルネセン（蒸留、Ａｍｙｒｉｓ）及び２００ｇのヘプタン（Ｓｉｇｍａ−Ａｌｄｒｉｃｈ）を、閉じたリアクターに撹拌しながら移し、続いてリアクターを閉じた後、窒素でパージすることによって、サンプル２を調製した。温度が５０℃に達したら、１３ｍｌのｎ−ブチルリチウム（１．６ｍｏｌ／Ｌ、Ｒｏｃｋｗｏｏｄ  Ｌｉｔｈｉｕｍ）を、シリンジを使用することによって注入した。反応温度を５０〜６０℃に保持した。２時間後、過剰量の酢酸をポリマー溶液に注入して、活性な鎖末端を中和した。ＢＨＴ（Ｓｉｇｍａ−Ａｌｄｒｉｃｈ）を反応混合物で３００ｐｐｍのレベルで添加した。生じた塩をろ過によって除去し、ろ過した有機相を真空により乾燥した。サンプル２の特性を表１に提示する。
【００４８】
実施例３．極性溶媒中アニオン性開始剤によって製造されたファルネセンのホモポリマー
１００ｇのファルネセンβ−ファルネセン（蒸留、Ａｍｙｒｉｓ）を移すことによってサンプル３を調製し、２００ｇのＭＴＢＥを撹拌しながらリアクターに移し、続いてリアクターを閉じた後に窒素パージを行った。１３ｍｌのｎ−ブチルリチウム（１．６ｍｏｌ／Ｌ）を、シリンジを使用することによって２０℃で注入した。反応はそれほど発熱性ではなく、温度を冷却水によって制御することができた。温度を３０℃より低く維持した。１５分後、過剰量のメタノールをポリマー溶液に注入して、活性な鎖末端を中和した。ポリマー溶液を、底部排水管を備えた丸底フラスコに移し、そしてＤＩ水で３回洗浄した。蒸気ストリッピングによって集めた有機相を乾燥した。サンプル３の特性を表１に提示する。
【００４９】
実施例４．炭化水素溶媒中フリーデル・クラフツ触媒によって製造されたファルネセン及びアルファ−メチルスチレンのコポリマー
サンプル４を、窒素で３０分間パージした、スターラーを備えた丸底フラスコ（リアクター）中で調製した。２０ｇのトルエンをリアクターに添加し、内容物を３５℃に温めた。５６．９ｇのβ−ファルネセン及び３．０ｇのα−メチルスチレン（Ｓｉｇｍａ−Ａｌｄｒｉｃｈ）を４０．０ｇのトルエン溶媒とブレンドして、モノマー供給材料を調製した。０．９ｇのＡｌＣｌ３をそれぞれ０．４５ｇの２つのアリコートに分割した。０．４５ｇのＡｌＣｌ３の初回装入物を溶媒装入物に添加した。モノマー供給材料を次いで撹拌したリアクターに２ｍｌ／分の固定速度で連続して供給した。１００ｍＬの供給材料が添加されたら、ＡｌＣｌ３の第二の０．４５ｇアリコートを添加した。最後のモノマー供給材料を添加した後、反応混合物を温度でさらに４５分間撹拌した。５０ｇの２−プロパノール水溶液（２５％）の添加によって反応をクエンチした。混合物を撹拌した後、層を分離させた。有機相を単離し、同じ量の２５％２−プロパノールでもう一度洗浄し、続いて蒸留水で一度洗浄した。０．２ｇのテトラキス［メチレン−３（３’，５’−ジ−ｔｅｒｔ−ブチル−４−ヒドロキシフェニル）プロピオネート］メタン（ＢＮＸ１０１０、Ｍａｙｚｏ）を蒸留用に装備した三口丸底フラスコ中の洗浄した有機相に添加した。混合物を２３０℃に加熱しながら窒素でパージし、その間に揮発性有機物を集めた。温度が２３０℃に達したら、窒素を蒸気で置換した。樹脂生成物１グラムあたり約１グラムの水蒸気蒸留物が得られるまでオリゴマー生成物及び蒸気凝縮物を集めた。サンプル４の特性を表１に提供する。
【００５０】
実施例５．炭化水素溶媒中でフリーデル・クラフツ触媒によって製造されるファルネセンとスチレンとのコポリマー
サンプル５を、窒素で３０分間パージした、スターラーを備えた丸底フラスコ（リアクター）中で調製した。１０ｇのトルエンをリアクターに添加し、内容物を３５℃まで温めた。４５．４ｇのβ−ファルネセン及び４．６ｇのスチレンを５０．４ｇのキシレン溶媒とブレンドして、モノマー供給材料を調製した。０．９ｇのＡｌＣｌ３をそれぞれ０．４５ｇの２つのアリコートに分割した。０．４５ｇのＡｌＣｌ３の初回装入物を溶媒装入物に添加した。モノマー供給材料を次に撹拌したリアクターに４ｍｌ／分の固定速度で連続して供給した。１００ｍＬの供給材料を添加したら、ＡｌＣｌ３の第二の０．４５ｇアリコートを添加した。最後のモノマー供給材料を添加した後、反応混合物を温度でさらに４５分間撹拌した。５０ｇの２−プロパノール水溶液（２５％）の添加によって反応をクエンチした。混合物を撹拌した後、層を分離させた。有機相を単離し、同じ量の２５％２−プロパノールでもう一度洗浄し、続いて蒸留水で一度洗浄した。０．０２ｇのテトラキス［メチレン−（３’，５’−ジ−ｔｅｒｔ−ブチル−４−ヒドロキシフェニル）プロプリオネート］メタン（ＢＮＸ１０１０、Ｍａｙｚｏ）を蒸留用に装備した三口丸底フラスコ中の洗浄した有機相に添加した。混合物を２３０℃に加熱しながら窒素でパージし、その間に揮発性有機物を集めた。温度が２３０℃に達したら、窒素を蒸気で置換した。１グラムの樹脂生成物あたり約１グラムの水蒸気蒸留物が得られるまでオリゴマー生成物及び蒸気凝縮物を集めた。サンプル５の特性を表１に提供する。
【００５１】
実施例６．炭化水素溶媒中でフリーデル・クラフツ触媒によって製造したファルネセン、アルファ−メチルスチレン、及びスチレンのターポリマー
窒素で３０分間パージした、スターラーを備えた丸底フラスコ（リアクター）中で、サンプル６を調製した。１０ｇのキシレンをリアクターに添加し、内容物を２℃まで冷却し、１２．５ｇのβ−ファルネセン、１８．８ｇのスチレン、及び８４．０ｇのα−メチルスチレンを１１６ｇのキシレン溶媒とブレンドして、モノマー供給材料を調製した。モノマー供給材料を次に４ｍｌ／分の固定速度で撹拌したリアクターに連続して供給した。ＢＦ３エーテラート（Ｓｉｇｍａ−Ａｌｄｒｉｃｈ）を０．５５ｍｌ／時間の速度で連続して添加した。最後のモノマー供給材料及び触媒を添加した後、反応混合物を温度でさらに１時間撹拌した。反応混合物を１００ｇの５％ＮａＯＨ水溶液の添加によってクエンチした。撹拌した後、層を分離させた。有機相を単離し、同じ量の５％ＮａＯＨでもう一度洗浄し、続いて蒸留水で１回洗浄した。０．２ｇのテトラキス［メチレン−３（３’，５’−ジ−ｔｅｒｔ−ブチル−４−ヒドロキシフェニル）プロピオネート］メタン（ＢＮＸ１０１０、Ｍａｙｚｏ）を、蒸留用に装備した三口丸底フラスコ中の洗浄した有機相に添加した。２３０℃に加熱しながら混合物に窒素をパージし、その間、揮発性有機物を集めた。温度が２３０℃に達したら、窒素パージを蒸気で置換した。樹脂生成物１グラムあたり約１グラムの水蒸気蒸留物が得られるまでオリゴマー生成物及び蒸気凝縮物を集めた。サンプル６の特性を表１に提示する。
【００５２】
【表１】
0006450031.tif 000003
【００５３】
実施例７．サンプル１〜６から調製したゴム組成物
エラストマー、フィラー、樹脂、他の加工助剤及び保護剤、及び硬化剤を３段階プロセスで混合して、標準的実験装置及びプロセスを使用してゴム化合物を形成することにより、ゴム組成物を調製した。
【００５４】
３５０ｃｃのバンバリー型の内部ミキサーを使用して、表２に概要を記載した処方に従って化合物を調製した。すべての量はゴム１００部あたりの部（ｐｈｒ）である。
【００５５】
第一段階混合の間、最後の成分を添加した後、化合物を１６５〜１７０℃に加熱し、そして５分間保持し、次いで除去した。第二段階混合の間、ステアリン酸及び抗酸化剤を第一段階からの化合物に添加し、新しい化合物を３分間１２０℃で混合した。第三段階及び最終段階の間、硬化剤を先の段階からの化合物に添加し、そして３分間１００℃で混合した。化合物を段階間かつ硬化前に二本ロールミルに通した。
【００５６】
化合物をさらなる加工の前に冷却させた。オシレーティングダイレオメータを使用して、ＡＳＴＭ  Ｄ２０８４に従って硬化の程度及び硬化速度論（cure kinetics）を判定した。３°のアーク偏向（arc deflection）を使用して、使用した硬化温度は１６０℃であった。ゴム化合物１〜６を次いで、ｔ９０時間（最大トルクの９０％までの時間）までプレス中で１６０℃にて硬化させて標準試験片にした。引張データを引張試験機でＡＳＴＭ  Ｄ  ４１２に従って取得した。Ｄｙｎａｍｉｃ  Ｍｅｃｈａｎｉｃａｌ  Ａｎａｌｙｚｅｒ（ＤＭＡ  ２９８０、ＴＡ  Ｉｎｓｔｒｕｍｅｎｔｓ）を張力下で操作して、１１Ｈｚ及び０．１％歪み振幅で−１００℃から１００℃までの硬化加硫物の温度掃引を得た。このデータから、０℃及び６０℃でのｔａｎδが報告された。室温及び１００℃での振り子反発（pendulum rebound）データもＡＳＴＭ  １０５４に従って試験した。
【００５７】
【表２】
0006450031.tif 000004
【００５８】
ポリ（ブタジエン）（シス−ＢＲ、Ｂｕｎａ  ＢＲ２３）及び溶液ポリ（スチレン−コ−ブタジエン）（ＳＳＢＲ、ＰＢＲ  ＶＳＬ４０４１−０ＨＭ）はＬａｎｘｅｓｓ  Ｃｏｒｐｏｒａｔｉｏｎによって製造された。沈降シリカ（ＺＳ  １１６５ＭＰ）はＲｈｏｄｉａから取得した。使用したシランカップリング剤、Ｚ−６９４５（カーボンブラック上５０％活性）はＤｏｗ  Ｃｏｒｎｉｎｇから供給された。Ｎ−イソプロピル−Ｎ’−フェニル−ｐ−フェニレンジアミン（Ｓａｎｔｏｆｌｅｘ  ＩＰＰＤ）抗酸化剤及び促進剤Ｎ−シクロヘキシルベンゾチアゾール−２−スルフェンアミド（Ｓａｎｔｏｃｕｒｅ  ＣＢＳ）及びジフェニルグアニジン（Ｐｅｒｋａｃｉｔ  ＤＰＧはＦｌｅｘｓｙｓ  Ａｍｅｒｉｃａ  Ｌ．Ｐ．の商品である。ゴムメーカーの硫黄はＩｎｔｅｒｎａｔｉｏｎａｌ  Ｓｕｌｐｈｕｒ  Ｉｎｃ．から提供された。酸化亜鉛及びステアリン酸はＳｉｇｍａ−Ａｌｄｒｉｃｈ  Ｃｏ．，  ＬＬＣ．から供給された。
【００５９】
表３は、硬化した化合物１〜６の物理試験から得られた結果を含む。
【００６０】
【表３】
0006450031.tif 000005
【００６１】
室温（ＲＴ）でのリバウンド及び０℃でのｔａｎδは、タイヤトレッド化合物の静止摩擦を測定するために概して用いられる実験室的測定である。
【００６２】
室温でのリバウンドの低下及び０℃でのｔａｎδの増加は、改善された静止摩擦を示す。フリーデル・クラフツ触媒（化合物１、４〜６）から調製されたファルネセン含有樹脂は、アニオン性開始（化合物２、３）から調製された樹脂と比較して、優れた室温リバウンド及び０℃でのｔａｎδの特性を示す。
【００６３】
高い試験温度（１００℃）でのリバウンド及び６０℃でのｔａｎδは、タイヤトレッド化合物のヒステリシス成分を測定するために通常用いられる実験室測定値である。高温でのリバウンドの増加及び６０℃でのｔａｎδの低下は、ヒステリシスの低下を示す。フリーデル・クラフツ触媒（化合物１、４〜６）により調製されるファルネセン含有樹脂は、アニオン性開始により調製される樹脂（化合物２、３）と比較して、優れた高温リバウンド及び６０℃でのｔａｎδを示す。
【００６４】
したがって、データは、フリーデル・クラフツ触媒から調製された低分子量ファルネセン含有樹脂を使用して、改善された性能バランスを提供するタイヤ用途のためのゴム化合物を調製することができることを示す。
【００６５】
本発明の好ましい実施形態を本明細書中で示し、記載してきたが、そのような実施形態は単なる一例として提供したと理解すべきである。多くの変形、変更、及び置換を本発明の趣旨から逸脱することなく当業者は思いつくであろう。したがって、添付の特許請求の範囲が発明の趣旨及び範囲内に含まれるそのような変形をすべて対象とすることが意図される。
以下に、本願発明に関連する発明の実施形態について例示する。
［実施形態１］
合成及び天然エラストマーから選択される少なくとも一つのエラストマー、フィラー、及び０℃よりも高いＴｇを有するファルネセンポリマーを含む、ゴム組成物であって、
前記ファルネセンポリマーが、
ファルネセンモノマーと溶媒とを組み合わせ、そしてビニル芳香族類からなる群から選択される１以上のコモノマーを任意選択で添加して、モノマー供給材料を提供すること、及び
前記モノマー供給材料をフリーデル・クラフツ触媒と容器中で組み合わせることによって、前記モノマー供給材料を重合すること、
を含む方法に従って作られるものである、前記ゴム組成物。
［実施形態２］
前記モノマー供給材料を重合することが、前記モノマー供給材料と前記フリーデル・クラフツ触媒の両方を前記容器に連続して供給することを含む、実施形態１に記載のゴム組成物。
［実施形態３］
前記フリーデル・クラフツ触媒が、ＢＦ３、ＡｌＣｌ３、ＳｎＣｌ４、及びＴｉＣｌ３からなる群から選択される、実施形態１に記載のゴム組成物。
［実施形態４］
前記フリーデル・クラフツ触媒が、ＡｌＣｌ３及びＢＦ３の少なくとも一つである、実施形態１に記載のゴム組成物。
［実施形態５］
前記モノマー供給材料が、前記モノマーの総モル数に基づいて、０〜５０ｍｏｌ％の前記コモノマーを含む、実施形態４に記載のゴム組成物。
［実施形態６］
前記モノマー供給材料が、前記モノマーの総モル数に基づいて、０〜２５ｍｏｌ％の前記コモノマーを含む、実施形態４に記載のゴム組成物。
［実施形態７］
前記フリーデル・クラフツ触媒がＢＦ３である、実施形態１に記載のゴム組成物。
［実施形態８］
前記モノマー供給材料が、前記総モノマーモル数に基づいて少なくとも７５ｍｏｌ％の前記コモノマーを含む、実施形態７に記載のゴム組成物。
［実施形態９］
前記モノマー供給材料が、前記モノマーの総モル数に基づいて、少なくとも９０ｍｏｌ％の前記コモノマーを含む、実施形態７に記載のゴム組成物。
［実施形態１０］
前記ファルネセンポリマーが４００〜１０，０００ｇ／ｍｏｌの数平均分子量を有する、実施形態１に記載のゴム組成物。
［実施形態１１］
前記少なくとも一つのエラストマー１００部あたり、１〜５０部の前記ファルネセンポリマーを含む、実施形態１に記載のゴム組成物。
［実施形態１２］
前記少なくとも一つのエラストマー１００部あたり、５〜２５部の前記ファルネセンポリマーを含む、実施形態１に記載のゴム組成物。
［実施形態１３］
実施形態１に記載のゴム組成物で作られた少なくとも一つの構成要素を含む、タイヤ。
［実施形態１４］
ファルネセンモノマーと、ビニル芳香族類からなる群から選択される１以上の任意追加のコモノマーとから誘導されるモノマー単位を含む、ファルネセンポリマーであって、０℃よりも高いＴｇを有する前記ポリマー。
［実施形態１５］
前記ファルネセンポリマーが０〜９０ｍｏｌ％の前記コモノマーを含む、実施形態１４に記載のファルネセンポリマー。
［実施形態１６］
前記ファルネセンポリマーが少なくとも７５ｍｏｌ％の前記コモノマーを含む、実施形態１４に記載のファルネセンポリマー。
［実施形態１７］
前記ファルネセンポリマーが少なくとも９０ｍｏｌ％の前記コモノマーを含む、実施形態１４に記載のファルネセンポリマー。
［実施形態１８］
前記コモノマーが、スチレン、アルファ−メチルスチレン、２−メチルスチレン、３−メチルスチレン、４−メチルスチレン、４−ｔ−ブチルスチレン、４−シクロヘキシルスチレン、４−ドデシルスチレン、２，４−ジイソプロピルスチレン、２，４，６−トリメチルスチレン、２−エチル−４−ベンジルスチレン、４−（フェニルブチル）スチレン、１−ビニルナフタレン、２−ビニルナフタレン、ビニルアントラセン、Ｎ，Ｎ−ジエチル−４−アミノエチルスチレン、ビニルピリジン、４−メトキシスチレン、モノクロロスチレン、ジクロロスチレン、ジビニルベンゼン、インデン、メチル−インデン、及びそれらの混合物からなる群から選択される、実施形態１４に記載のファルネセンポリマー。
［実施形態１９］
４００〜１０，０００ｇ／ｍｏｌの数平均分子量を有する、実施形態１４に記載のファルネセンポリマー。
［実施形態２０］
合成及び天然エラストマーから選択される少なくとも一つのエラストマー、フィラー、及び実施形態１４に記載のファルネセンポリマーを含む、ゴム組成物。
［実施形態２１］
前記少なくとも一つのエラストマー１００部あたり、５〜２５部の前記ファルネセンポリマーを含む、実施形態２０に記載のゴム組成物。
［実施形態２２］
実施形態２０に記載のゴム組成物で作られた少なくとも一つの構成要素を含む、タイヤ。
【図１】
0006450031.tif 000008